(57)【要約】  本発明の目的は、ベンジルエーテル型フェノール樹脂および非極性溶媒を含有するイソシアネートに基づく、金属鋳造のためのバインダーを製造するための成分系である。【特許請求の範囲】
【請求項１】
−  ベンジルエーテル型フェノール樹脂および溶媒を含有する、ポリオール成分
−  １分子あたり少なくとも２個のイソシアネート基を有する１種または複数のイソシアネート化合物からなる、イソシアネート成分、
を少なくとも有する成形材料混合物を硬化させるための成分系であって、ポリオール成分とイソシアネート成分とは互いに空間的に離れており、
ベンジルエーテル型フェノール樹脂が、モノマー成分として少なくとも１種のフェノールを有し、前記フェノールは、脂肪族炭化水素基で置換されており、炭化水素原子数１１〜２６で０〜４個の二重結合を有する脂肪族炭化水素基で芳香環が置換されており、フェノール樹脂中の前記炭化水素基で置換されたフェノールの部分が、０．５〜２０重量％であり、
ポリオール成分が、少なくとも９５重量％まで非極性溶媒である溶媒を含有し、非極性溶媒が、炭化水素、アルキル／アルコキシシラン、アルキル／アルコキシシロキサンおよびこれらの混合物から選択され、
ベンジルエーテル型フェノール樹脂が、前記溶媒に溶解する、成分系。
【請求項２】
ベンジルエーテル型フェノール樹脂の−ＣＨ２−ＯＨ基の最大で２５モル％が、Ｃ１〜Ｃ１２炭化水素基、特にＣ１〜Ｃ４炭化水素基でエステル化されている、請求項１に記載の成分系。
【請求項３】
溶媒が、ポリオール成分に対して、１０〜７０重量％、特に好ましくは２６〜５５重量％、とりわけ好ましくは４１〜５０重量％の量で使用される、請求項１または２に記載の成分系。
【請求項４】
フェノール樹脂が、２．５重量％未満、好ましくは２重量％未満の遊離フェノールを含有する、請求項１〜３のいずれか一項に記載の成分系。
【請求項５】
ポリオール成分が遊離サリゲニンも含有し、遊離フェノールと遊離サリゲニンの重量比が、少なくとも１：１、または１：１超である、請求項１〜４のいずれか一項に記載の成分系。
【請求項６】
非極性溶媒が、アルキルベンゼン、好ましくは、炭素原子数７〜１３のアルキルベンゼン、特にトリメチルベンゼンおよびプロピルベンゼンである、請求項１〜５のいずれか一項に記載の成分系。
【請求項７】
非極性溶媒が、Ｃ６〜Ｃ２２アルカンである、請求項１〜６のいずれか一項に記載の成分系。
【請求項８】
アルキル／アルコキシシランが、オルトケイ酸テトラエチルまたはオルトケイ酸テトラプロピル、これらのオリゴマー、およびこれらの混合物である、請求項１〜７のいずれか一項に記載の成分系。
【請求項９】
非極性溶媒が、３５未満のＥＴ（３０）値を有する、請求項１〜８のいずれか一項に記載の成分系。
【請求項１０】
溶媒が、共溶媒として、ジカルボン酸のジエステル、好ましくは、分枝ジカルボン酸のジエステルを含有する、請求項１〜９のいずれか一項に記載の成分系。
【請求項１１】
ベンジルエーテル型フェノール樹脂が、モノマー成分として、フェノールおよびクレゾールを含有し、フェノール樹脂に組み込まれたクレゾールのモル占有率が、フェノール樹脂に組み込まれたフェノールのモル占有率より少ないかまたは等しい、請求項１〜１０のいずれか一項に記載の成分系。
【請求項１２】
ポリオール成分が、
ａ）１．５重量％未満、特に好ましくは１．０重量％未満、とりわけ好ましくは０．８重量％未満の水を含有する、
請求項１〜１１のいずれか一項に記載の成分系。
【請求項１３】
ポリオール成分が、
ａ）２重量％未満、特に好ましくは１．５重量％未満、とりわけ好ましくは１．０重量％未満の脂肪族アルコールを含有するか、あるいは
ｂ）アルキル／アルコキシシラン、アルキル／アルコキシシロキサンまたはこれらの混合物が使用される場合、１．５重量％未満、好ましくは１．０重量％未満、とりわけ好ましくは０．８重量％未満の脂肪族アルコールを含有する、
請求項１〜１２のいずれか一項に記載の成分系。
【請求項１４】
フェノール樹脂が、ＤＩＮ  ５５６７−１に従って測定して、６００〜１２００ｇ／モル、特に６００〜１，０００ｇ／モルの平均分子量（Ｍｗ）を有する請求項１〜１３のいずれか一項に記載の成分系。
【請求項１５】
空間的に離れた別の成分として、耐熱性の成形ベース材料も含有する、請求項１〜１４のいずれか一項に記載の成分系。
【請求項１６】
脂肪族炭化水素基で置換されたフェノールが、モノマー成分として、
ａ）脂肪族炭化水素基が、０〜３個の二重結合を有すること、
ｂ）脂肪族炭化水素基で置換されたフェノールが、モノマーとして、ベンジルエーテル型フェノール樹脂中に、０．５〜１５重量％、好ましくは２〜１２重量％まで、組み込まれていること、
ｃ）脂肪族炭化水素基が、フェノールモノマー成分の、メタ位またはパラ位で、好ましくはメタ位で結合していること、
ｄ）脂肪族炭化水素基で置換されたフェノールが、カルドールおよび／またはカルダノールであること
のうちの１つまたは複数の特徴によってさらに特徴付けられる、請求項１〜１５のいずれか一項に記載の成分系。
【請求項１７】
請求項１〜１６のいずれか一項によるポリオール成分およびイソシアネート成分、ならびに耐熱性の成形ベース材料を組み合わせることによって製造される、成形材料混合物。
【請求項１８】
請求項１〜１６のいずれか一項によるポリオール成分およびイソシアネート成分、ならびに耐熱性の成形ベース材料を組み合わせること、ならびにＰＵ非焼成法およびＰＵコールドボックス法に従って硬化させることによる、型、中子またはライザーを製造するための方法。
【請求項１９】
イソシアネートバインダーの要素としてのポリオール成分の使用であって、ポリオール成分が、ベンジルエーテル型フェノール樹脂および溶媒を含有し、
−  イソシアネート成分が、１分子あたり少なくとも２個のイソシアネート基を有する１種または複数のイソシアネート化合物からなり、
フェノール樹脂が、モノマー成分として少なくとも１種の炭化水素置換フェノールを有し、フェノールは、炭化水素原子数１１〜２６で０〜４個の二重結合を有する脂肪族炭化水素基で芳香環が置換されており、フェノール樹脂中の前記炭化水素基で置換されたフェノールの部分が、０．５〜２０重量％であり、
ポリオール成分が、少なくとも９５重量％まで非極性溶媒である溶媒を含有し、非極性溶媒が、炭化水素、アルキル／アルコキシシラン、アルキル／アルコキシシロキサンおよびこれらの混合物から選択され、
ベンジルエーテル型フェノール樹脂が、前記溶媒に溶解する、使用。
【請求項２０】
脂肪族炭化水素基で置換されたフェノールが、モノマー成分として、
ａ）脂肪族炭化水素基が、０〜３個の二重結合を有すること、
ｂ）脂肪族炭化水素基で置換されたフェノールが、モノマーとして、ベンジルエーテル型フェノール樹脂中に、０．５〜１５重量％、好ましくは２〜１２重量％まで、組み込まれていること、
ｃ）脂肪族炭化水素基が、フェノールモノマー成分の、メタ位またはパラ位で、好ましくはメタ位で結合していること、
ｄ）脂肪族炭化水素基で置換されたフェノールが、カルドールおよび／またはカルダノールであること、
のうちの１つまたは複数の特徴によってさらに特徴付けられる、請求項１９に記載の使用。
【発明の詳細な説明】
【技術分野】
【０００１】
本発明は、フェノール樹脂およびポリウレタンのためのコールドボックス法（ＰＵＣＢ法）ならびに／またはフェノール樹脂およびポリウレタンのための非焼成法（ＰＵＮＢ法）における使用のための、ベンジルエーテル型フェノール樹脂および非極性溶媒を含有するイソシアネートに基づくバインダーを製造するための成分系に関する。また、本発明は、バインダーおよび成形ベース材料を含有する成形混合物、ならびに金属鋳造のための成分系の使用に関する。
【背景技術】
【０００２】
ＰＵＣＢプロセスおよび／またはＰＵＮＢプロセスによる中子および型の製造は、鋳造業界において大きな重要性をもたらしている。ここで、２成分ポリウレタン系が、耐熱性の成形ベース材料を結合させるために使用される。ポリオール成分は、１分子あたり少なくとも２個のＯＨ基を有するポリオールで構成され、イソシアネート成分は、１分子あたり少なくとも２個のＮＣＯ基を有するイソシアネートで構成される。ポリオール成分の中でも、フェノールホルムアルデヒド樹脂が使用される。簡潔には成形材料混合物とも称する、成形ベース材料およびバインダーの混合物の硬化は、ＰＵＣＢプロセスでは、成形後にガス状の形態またはエアロゾルとして成形材料混合物を通過する、低沸点の第３級アミンの助けにより行われる（ＵＳ３４０９５７９を参照）。通常、これは空気、窒素またはＣＯ２などのキャリアガスの補助で行われ、その中に少なくとも１種の第３級アミンが投入される。ＰＵＮＢプロセスでは、触媒としての液体の第３級アミンおよび／または金属化合物が、成形材料混合物に添加される。
【０００３】
成形材料混合物におけるバインダーに芳香族炭化水素材料を使用して、金属鋳造用の型および中子を製造することは、すでに日常的な行為であり、非極性の他の溶媒の使用は、すでに提案されている。ケイ酸エステルおよび／またはケイ酸誘導体は、この文脈において、重要な役割を担う。
【０００４】
ＥＰ１０５７５５４Ｂ１は、コールドボックスバインダー系において、溶媒としてケイ酸テトラアルキルの使用を記載している。ベンジルエーテル樹脂のより詳細な説明は、エステル化されたメチロール基についてではなく、炭素原子数１〜８のアルキル基を有するアルキルフェノールについてのみである。有利には、ケイ酸アルキル、ケイ酸アルキルオリゴマーまたはこれらの混合物の量は、フェノール樹脂成分の１〜４０重量％の範囲内である。二塩基性エステル、より詳細には規定されていないＣ４〜Ｃ６ジカルボン酸メチルエステルの混合物などの、特に極性を増加させる溶媒である、共溶媒が好ましくは添加される。濃度の限定および好ましい共溶媒は、より高濃度のケイ酸アルキルでの不十分な溶解性を示すものである。これは、ＥＰ１０５７５５４Ｂ１における実施例によって説明されており、実施例によれば、これらは、フェノール樹脂成分中に常に少なくとも５重量部の二塩基性エステルを有する。使用されるＣ４〜Ｃ６ジカルボン酸は、より詳細には規定されていない。
【０００５】
ＷＯ２００９／１３０３３５Ａ２は、ケイ酸アルキルで再エステル化されたベンジルエーテル樹脂を記載しており、これは、ベンジルエーテル樹脂中への無機ポリマー単位の組み込みを目的としている。この場合においても同様に、モル質量が非常に高い場合に、共溶媒の添加が必要であり得る。実施例から、この発明によるレゾール樹脂は、ケイ酸テトラエチルに完全に溶解していると認められる。
【０００６】
ＤＥ１０２０１５２０１６１４Ａ１は、コールドボックスバインダーにおけるケイ酸アルキルの使用の別の実施形態を記載しており、このコールドボックスバインダーは、遊離のおよび／または（Ｃ１〜Ｃ４アルコールで）エステル化されたメチロール基を有するフェノール性レゾール、ならびにケイ酸アルキルおよび／またはケイ酸アルキルオリゴマー、およびＣ４〜Ｃ６ジカルボン酸エステルのジアルキルエステルの群からの少なくとも１種の化合物からなる。Ｃ４〜Ｃ６ジカルボン酸のジメチルエステルが好ましい。使用されるＣ４〜Ｃ６ジカルボン酸は、より詳細には規定されていない。非エステル化ベンジルエーテル樹脂が好ましい。
【０００７】
ＤＥ１０２００４０５７６７１Ｂ４は、メチロール基が、Ｃ１〜Ｃ１０アルコール、特に好ましくはｎ−ブチルでエステル化されているベンジルエーテル樹脂を記載している。同時に、構造式は、炭素原子数１〜１０のアルキル基を有するアルキルフェノールの使用を開示している。実験例２、４、５および９を除き、純粋なケイ酸テトラエチルへの溶解性についての言及はない。エステル化ベンジルエーテル樹脂の量が７５〜９０重量％の間であることは注目に値する。
【０００８】
ＥＰ１１３７５００Ｂ１は、エステル化ベンジルエーテル樹脂を記載している。これを達成するために、２５モル％のＣ１〜Ｃ８アルコールが、ヒドロキシメタン基（−ＣＨ２−ＯＨ）でエステル化される。アルキルフェノールは、別途、特許請求の範囲には記載されておらず、この特許の一般記載中に、最高でＣ２６鎖まで言及している。非極性溶媒は、特許請求の範囲および実施例において言及されていない。
【０００９】
ＤＥ１０２００６０３７２８８Ａ１は、カルダノールで変性されたＰＵＣＢバインダーを記載している。モノマーの濃度は、カルダノールの添加によって減少する。ケイ酸エステルおよびケイ酸オリゴマーは、溶媒として言及されていない。
【発明の概要】
【発明が解決しようとする課題】
【００１０】
本発明の目的は、非極性溶媒に完全に溶解し、したがって、共溶媒なし、またはわずかな量の共溶媒のみで均一に溶解する、ベンジルエーテル型フェノール樹脂を提供することである。これは、公知の通りジカルボン酸エステルなどの共溶媒は、鋳造プロセスの間に、例えばメタクリレートと反応することによってさらなる放出をもたらし得るので、有利である。
【課題を解決するための手段】
【００１１】
この目的は、独立項の主題によって解決することができる。有利な発展形は、従属項の主題であるか、または下記に記載する。
【００１２】
したがって、本発明の対象は、ベンジルエーテル型フェノール樹脂に基づくポリオール成分における、ある種の非極性溶媒、および場合により共溶媒の使用である。成分系の他の部分は、１分子あたり少なくとも２個のイソシアネート基を有するイソシアネートを有するイソシアネート成分である。
【００１３】
ベンジルエーテル型フェノール樹脂は、モノマー成分として、脂肪族炭化水素基で置換されたフェノールを有し、前記フェノールは、炭素原子数１１〜２６、好ましくは炭素原子数１２〜１８で、０〜４個の二重結合、好ましくは０〜３個の二重結合を有する脂肪族炭化水素基で芳香環が置換されており、フェノール樹脂中の置換フェノールの炭化水素基の部分が、０．５〜２０重量％である。炭化水素基は、好ましくはメタ位またはパラ位に、特にメタ位に位置する。ベンジルエーテル型フェノール樹脂中の、炭化水素置換フェノール基、特にカルダノールおよび／またはカルドールの部分は、０．５〜２０重量％の間、好ましくは０．５〜１５重量％の間、とりわけ好ましくは２〜１２重量％の間である。
【００１４】
ポリオール成分は、室温でベンジルエーテル型フェノール樹脂を溶解することができる溶媒を含有する。少なくとも９５重量％の溶媒が非極性溶媒であり、非極性溶媒は、定義により、炭化水素、アルキル／アルコキシシラン、アルキル／アルコキシシロキサンおよびこれらの混合物を表す。
【発明を実施するための形態】
【００１５】
ベンジルエーテル型フェノール樹脂は、例えば、以下の一般構造を有し、モノマー単位は、統計学的に結合する。
【００１６】
下記に示す構造式は、可能な結合の種類の例のみを表す。例において示す排他的なｏ，ｏ’結合は、実際には、ｏ，ｐ’またはｐ，ｐ’を含む、任意の種類であり得る。しかしながら、ｏ，ｏ’の変形が好ましい（ｏ＝オルト、ｐ＝パラ）。
【００１７】
【化１】
2020503176.tif 000002
【００１８】
ｘ＝０〜２０、特に１〜１０
ｙ＝０〜２０、特に２〜１０
ｚ＝０〜１００、特に１〜５、特に好ましくは１
ここで、ｘ＋ｙ＋ｚの平均は＞２
Ｒ＝−Ｈ、ヒドロカルビル、
常にｘおよびｙは独立している。
Ａ＝−Ｈ、ヒドロカルビル、−Ｏ−ヒドロカルビル、−ＯＨ、ならびに
Ｂ＝−Ｈ、ヒドロカルビル、−Ｏ−ヒドロカルビル、−ＯＨ
ここで、Ａおよび／またはＢは、少なくとも１つのＡまたは少なくとも１つのＢについて、ヒドロカルビルである。
【００１９】
ベンジルエーテル型フェノール樹脂を得るために、好ましくは、フェノール化合物のモル数に対して、少なくとも等しいモル数のアルデヒド化合物が使用される。好ましくは、アルデヒド化合物とフェノール化合物のモル比は、１．０５：１．０〜２．５：１、特に好ましくは１．１：１〜２．２：１、とりわけ好ましくは１．２：１〜２．０：１である。
【００２０】
ベンジルエーテル型フェノール樹脂の製造は、専門家に公知の方法に従って行われる。その際、フェノール化合物およびアルデヒド化合物は、二価金属イオンの存在中、好ましくは１３０℃未満の温度で、変換される。形成される水は、留去される。加えて、トルエンまたはキシレンなどの適切な添加溶剤を反応混合物に添加することができ、または蒸留は減圧で行われる。
【００２１】
ベンジルエーテル型フェノール樹脂を製造するための適切な触媒は、Ｍｎ、Ｚｎ、Ｃｄ、Ｍｇ、Ｃｏ、Ｎｉ、Ｆｅ、Ｐｂ、ＣａおよびＢａなどの金属の二価イオンの塩、特にＺｎ塩である。酢酸亜鉛が好ましく使用される。使用される量は重要ではない。金属触媒の典型的な量は、フェノール化合物およびアルデヒド化合物の総量に対して、０．０２〜０．３重量％、好ましくは０．０２〜０．１９重量％である。
【００２２】
このような樹脂は、例えば、ＵＳ３４８５７９７およびＥＰ１１３７５００Ｂ１に記載されており、この開示は、ベンジルエーテル型フェノール樹脂それ自体およびその製造の両方に関して、本明細書によって明示的に参照される。
【００２３】
驚くべきことに、１つの実施形態によれば、ベンジルエーテル型フェノール樹脂が重合鎖中に統計学的分布で以下の結合の複数を含有する場合に、ベンジルエーテル型フェノール樹脂の溶解性がもたらされることを見出した：
ａ）Ｒ−ＣＨ２−Ｏ−Ｒ１
ｂ）Ｒ−ＣＨ２−Ｒ２
ｃ）Ｒ−ＣＨ２−Ｏ−ＣＨ２−Ｒ２
ｄ）Ｒ２−ＣＨ２−Ｒ２
ｅ）Ｒ２−ＣＨ２−Ｏ−ＣＨ２−Ｒ２
ｆ）Ｒ２−ＣＨ２−Ｏ−Ｒ１
一方、好ましくは、
ｇ）遊離のＳｉ−Ｏ−Ｓｉ、および
ｈ）遊離のＣ−Ｏ−Ｓｉ結合。
【００２４】
式中、
Ｒは、メチレン基またはメチレンエーテル基によって別のフェノール基と少なくとも結合している、単結合（末端基として）または二重結合（鎖の両端で結合する）のフェノール基を表す。
Ｒ１は、末端基として、Ｃ１〜Ｃ１８、好ましくは、１〜Ｃ１２、とりわけ好ましくはＣ１〜Ｃ９の、飽和もしくは不飽和の、および／または直鎖状もしくは分枝状の炭素鎖を表す。
Ｒ２は、互いに独立して、フェノールのヒドロキシル基に隣接して（フェノールのヒドロキシル基に対して）オルト位および／またはパラ位および／またはメタ位に位置する、１個または２個のＣ１１〜Ｃ２６炭素鎖、特にＣ１２〜Ｃ１８炭素鎖を有する、結合していないか、またはメチレン基もしくはメチレンエーテル基によって別のフェノール環と結合している、単結合または二重結合の置換フェノール基を表す。メタ位が好ましい。炭素鎖は、互いに独立した、飽和もしくは不飽和の、および／または分枝状もしくは直鎖状の鎖であり得る。炭素鎖あたりに含有されていてもよい二重結合の数は、限定されず、１〜４の間であり得る。完全に飽和のアルキル鎖をそれぞれ有する、カルダノールおよび／またはカルドールおよび／またはアルキル水和カルダノールおよび／またはアルキル水和カルドールが、特に好ましい。別の実施形態において、場合によりさらに未結合であるカルダノールおよび／またはカルドールは、ベンジルエーテル樹脂構造中に組み込まれることなく、フェノール樹脂成分中に存在し得る。また、１個または２個のヒドロキシル基を加えることもできる。
【００２５】
好ましくは、ベンジルエーテル型フェノール樹脂中で、−ＣＨ２−ＯＨ基の最大で２５モル％が、特にＣ１〜Ｃ１２、特にＣ１〜Ｃ４炭化水素基でエステル化される。
【００２６】
ベンジルエーテル型フェノール樹脂中の、炭化水素置換フェノール基Ｒ２、特にカルダノールおよび／またはカルドールの部分は、０．５〜２０重量％の間、好ましくは０．５〜１５重量％の間、とりわけ好ましくは０．５〜１２重量％の間である。Ｒ２は、典型的には、カルダノールまたはカルドールである。
【００２７】
適切なフェノール基Ｒの例は、フェノール、ｏ−クレゾール、ｍ−クレゾール、ｐ−クレゾール、３，５−キシレノール、３，４−キシレノール、３，４，５−トリメチルフェノール、３−エチルフェノール、３，５−ジエチルフェノール、ｐ−ブチルフェノール、３，５−ジブチルフェノール、ｐ−アミルフェノール、シクロヘキシルフェノール、ｐ−オクチルフェノール、ｐ−ノニルフェノール、ジノニルフェノール、３，５−ジシクロヘキシルフェノール、ｐ−クロチルフェノール、ｐ−フェニルフェノール、３，５−ジメトキシフェノールおよびｐ−フェノキシフェノールである。
【００２８】
好ましい多価フェノール残基／Ｒ基は、２〜４個のフェノール性ヒドロキシル基を有する。適切な多価フェノールの具体例は、ピロカテコール、レゾルシノール、ハイドロキノン、ピロガロール、フロログルシノール、２，５−ジメチルレゾルシノール、４，５−ジメチルレゾルシノール、５−メチルレゾルシノールまたは５−エチルレゾルシノールである。一価および多価の、ならびに／または置換された、ならびに／または縮合した、異なるフェノール成分からなる混合物も、ベンジルエーテル樹脂を製造するために使用することができる。
【００２９】
ホルムアルデヒドに加えて、以下の式の追加のアルデヒドもフェノールホルムアルデヒド樹脂成分を製造するためのさらなるアルデヒドとして適切である：
Ｒ−ＣＨＯ
（式中、Ｒは、好ましくは炭素原子数２〜８、特に好ましくは炭素原子数１〜３の炭素原子部分である）。具体例は、アセトアルデヒド、プロピオンアルデヒド、フルフリルアルデヒドおよびベンズアルデヒドである。特に好ましくは、ホルムアルデヒドが、その水性の形態で、パラホルムアルデヒドまたはトリオキシドとしてのいずれかで使用される。
【００３０】
非極性溶媒として使用される本発明の化合物は、以下の構造を有する：
ａ）アルキル／アルコキシシラン（ｎ＝０）またはアルキル／アルコキシシロキサン（ｎ＞１）、特に、ケイ酸エステルおよび／またはケイ酸エステルオリゴマー
【００３１】
【化２】
2020503176.tif 000003
【００３２】
ｎ＝０〜２０
Ｒ＝ｎと独立して、かつ別のＲと独立して、Ｃ１〜Ｃ６ヒドロカルビル、−Ｏ−ヒドロカルビル（Ｃ１〜Ｃ６）
【００３３】
ならびに／あるいは
ｂ）炭化水素、特にアルキル／アルケニルベンゼン。ベンゼンから出発して、Ｃ１〜Ｃ３０、好ましくはＣ１〜Ｃ２０、とりわけ好ましくはＣ１〜Ｃ１６の鎖長を有するアルキル基および／またはアルケニル基は、互いに独立して、芳香環上で置換される。互いに独立して、１〜６個のベンゼン環の水素は、アルキル基および／またはアルケニル基で置換され得、好ましくは１〜４個、特に１〜３個の環の水素が、置換される。これとは独立して、アルキル鎖またはアルケニル鎖は、直鎖状または分枝状であり得る。
【００３４】
互いが一緒になった非極性溶媒の混合物も可能である。
【００３５】
適切なアルキル／アルコキシシランまたはアルキル／アルコキシシロキサンは、例えば、１、２または３個のアルコール基が置換または無置換の炭化水素基で置き換えられた、オルトケイ酸のエステルである、式Ｒ１ｎＳｉ（ＯＲ）４−ｎ（式中、ｎ＝１、２または３であり、それぞれのＲ基は、その他のＲと独立して、有機基を意味し、好ましくは、第１の特徴と共に対応して定義される、分枝または非分枝のＣ１〜Ｃ３０アルキルまたはアリールを意味する）の化合物である。
【００３６】
この場合におけるＲ１は、置換または無置換で分枝または非分枝の炭化水素基であり、Ｒ１基は、ｎ＝２または３である場合、同じであるか、または異なる。好ましくは、Ｒ１基は、置換もしくは無置換で分枝もしくは非分枝のＣ１〜Ｃ３０アルキル、または置換もしくは無置換のアリールであり、特に好ましくは、置換もしくは無置換で分枝もしくは非分枝のＣ１〜Ｃ６アルキル、または置換もしくは無置換のＣ６〜Ｃ１０アリールである。無置換で分枝もしくは非分枝のＣ１〜Ｃ６アルキルまたは無置換フェニルが最も好ましい。この文脈において、メチル、エチルおよびプロピルも特に好ましい。
【００３７】
好ましくは、変性エステルは、テトラアルコキシシラン、モノアルキルトリアルコキシシラン、ジアルキルジアルコキシシラン、トリアルキルモノアルコキシシラン、モノアリールトリアルコキシシラン、ジアリールジアルコキシシランおよびトリアリールモノアルコキシシランからなる群から選択され、ここで、アルキル基またはアルコキシ基は、好ましくは、Ｃ１〜Ｃ６アルキル基である。変性エステルは、テトラエトキシシラン、テトラプロポキシシラン、メチルトリメトキシシラン、メチルトリエトキシシラン、メチルトリプロポキシシラン、メチルトリブトキシシラン、エチルトリメトキシシラン、メチルトリエトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ビニルトリメトキシシラン、ビニルトリエトキシシラン、３−グリシドキシプロピルトリメトキシシラン、３−グリシドキシプロピルトリエトキシシラン、３，４−エポキシシクロヘキシル−トリメトキシシラン、ジメトキシジメチルシラン、ジエトキシジメチルシラン、ジエチルジメトキシシランおよびジエチルジエトキシシランからなる群から選択されることが好ましい。
【００３８】
オルトケイ酸テトラエチル、オルトケイ酸テトラプロピル、これらの混合物、およびこれらのオリゴマーまたはオリゴマーのそれぞれの混合物が、特に好ましい。
【００３９】
オルトケイ酸テトラエチル、およびオルトケイ酸テトラプロピル、またはそれぞれのこれらの混合物がとりわけ好ましい。
【００４０】
別の実施形態において、ベンジルエーテル型フェノール樹脂への共溶媒の添加が溶解性を改善することを見出した。したがって、より高い割合のケイ酸エステルを有する均一な溶液を形成することが可能である。有利な共溶媒は、例えば、ジカルボン酸のジエステルである。
【００４１】
好ましくは、ベンジルエーテル型フェノール樹脂（ベンジルエーテル樹脂＋溶媒）は、１．５重量％未満の水、特に好ましくは１．０重量％未満の水、とりわけ好ましくは０．８重量％未満の水を含有する。
【００４２】
好ましくは、ベンジルエーテル型フェノール樹脂（ベンジルエーテル樹脂＋溶媒）は、２．０重量％未満の脂肪族アルコール、特に好ましくは１．５重量％未満の脂肪族アルコール、好ましくは１．０重量％未満のＣ１〜Ｃ１８の脂肪族アルコールを含有する。
【００４３】
好ましい実施形態において、ケイ酸エステルおよび／またはケイ酸エステルオリゴマーが溶媒として使用される場合、ベンジルエーテル型フェノール樹脂（ベンジルエーテル樹脂＋溶媒）は、１．５重量％未満の脂肪族アルコール、特に好ましくは１．０重量％未満の脂肪族アルコール、とりわけ好ましくは０．８重量％未満の脂肪族アルコールを含有する。
【００４４】
好ましくは、溶媒は、ポリオール成分に対して、１０〜７０重量％、特に好ましくは２６〜５５重量％、とりわけ好ましくは４１〜５０重量％の量で使用される。
【００４５】
本発明の共溶媒が使用される場合、ポリオール成分に対して、好ましくは０．５〜９．６重量％、特に好ましくは１〜７．９重量％、とりわけ好ましくは１〜４．９重量％使用される。
【００４６】
バインダー系のイソシアネート成分は、好ましくは１分子あたり平均で２〜５個のイソシアネート基を有する、脂肪族、環式脂肪族または芳香族の単量体イソシアネートまたは高分子量イソシアネートを含む。所望の性質に応じて、イソシアネートの混合物を使用することもできる。
【００４７】
適切なイソシアネートは、ヘキサメチレンジイソシアネートなどの脂肪族イソシアネート、４，４’−ジシクロヘキシルメタンジイソシアネートおよびこれらのジメチル誘導体などの脂環式イソシアネートを含む。適切な芳香族イソシアネートの例は、トルエン−２，４−ジイソシアネート、トルエン−２，６−ジイソシアネート、１，５−ナフタレンジイソシアネート、トリフェニルメタントリイソシアネート、キシリレンジイソシアネートおよびこれらのメチル誘導体、ならびにポリメチレンポリフェニルイソシアネートである。好ましいイソシアネートは、芳香族イソシアネート、とりわけ好ましくは、工業用の４，４’−ジフェニルメタンジイソシアネート、すなわち、異性体占有率およびより高いホモログを有する４，４’−ジフェニルメタンジイソシアネートなどのポリフェニルポリイソシアネートである。
【００４８】
イソシアネートは、これらのイソシアネート基の一部が誘導体化されてビウレット基、アロファネート基、ウレチジオン基またはカルボジイミド基を形成するように、二価のイソシアネートを互いに反応させることによって、誘導体化することもできる。例えば、ＭＤＩまたはＴＤＩなどの二量化生成物が有するウレチジオン基は、興味深い。しかしながら、好ましくは、このような誘導体化イソシアネートは、上記の非誘導体化イソシアネートに追加する成分としてのみ使用される。
【００４９】
好ましくは、イソシアネートは、イソシアネート基の数が、樹脂の遊離ヒドロキシル基の数に対して８０〜１２０％であるような量で使用される。
【００５０】
バインダー系のイソシアネート成分は、好ましくは、有機溶媒または有機溶媒の組み合わせ中の溶液として使用される。したがって、溶媒は、例えば、十分に低粘性の状態でバインダーの成分を保持するために必要であり得る。これは、とりわけ、耐熱性の成形材料の均一な架橋を得るため、およびその自由流動特性を維持するために、必要である。
【００５１】
本発明により引用したものなどの非極性溶媒、もしくは極性溶媒、またはこれらの混合物のいずれかが、イソシアネート成分の一部としての溶媒として、使用される。溶媒の種類は、本発明によっては限定されない。
【００５２】
前述の成分に加えて、バインダー系は、シラン（例えば、ＥＰ１１３７５００Ｂ１による）、脂肪アルコールなどの内部離型剤（例えば、ＵＳ４，６０２，０６９による）、乾性油（例えば、ＵＳ４，２６８，４２５による）、錯化剤（例えば、ＵＳ５，４４７，９６８による）、シリコーン界面活性剤などの流動改善剤、および加工時間を延長するための添加物（例えば、ＵＳ４，５４０，７２４による）、またはこれらの混合物などの追加の添加物を含有することができる。
【００５３】
また、本発明は、ベンジルエーテル型フェノール樹脂、耐熱性の成形ベース材料およびイソシアネートに基づくバインダー、ならびに場合により触媒を含有する、成形材料混合物、ならびに硬化後に成形材料混合物から製造される中子、型およびライザーに関する。金属鋳造、特に鉄およびアルミニウムの鋳造のための中子、型およびライザーの使用も本発明の主題である。
【００５４】
従来の材料および公知の材料ならびにこれらの混合物を、鋳造型を製造するための耐熱性の成形ベース材料（以下、略して成形ベース材料とも称する）として使用することができる。ケイ砂、ジルコニウム砂、クロム鉱石砂、かんらん石、バーミキュライト、ボーキサイト、耐火粘土、およびいわゆる人工成形ベース材料、すなわち工業的な成形プロセスによって球状またはほぼ球状（楕円状など）形にされた成形ベース材料。この例は、ガラスパール、ガラス状顆粒、または人工の球状セラミック砂、いわゆるＣｅｒａｂｅａｄｓ（登録商標）、およびＳｐｈｅｒｉｃｈｒｏｍｅ（登録商標）、ＳｐｈｅｒＯＸ（登録商標）または「Ｃａｒｂｏａｃｃｕｃａｓｔ」、ならびにフライアッシュの成分として他のものから分離することができる中空マイクロスフェア、例えばケイ酸アルミニウム中空球（マイクロスフェア）である。前述の耐熱性材料の混合物も可能である。
【００５５】
耐熱性の成形ベース材料に対して５０重量％超のケイ砂を含有する成形ベース材料が特に好ましい。耐熱性の成形ベース材料は、高融点（溶融温度）を有するものであると理解される。好ましくは、耐熱性の成形ベース材料の融点は、６００℃超、好ましくは９００℃超、特に好ましくは１２００℃超、とりわけ好ましくは１５００℃超である。
【００５６】
耐熱性の成形ベース材料は、好ましくは、成形材料混合物の８０重量％超、特に９０重量％超、特に好ましくは９５重量％超を構成する。
【００５７】
耐熱性の成形ベース材料の平均直径は、一般に、１００μｍ〜６００μｍの間、好ましくは１２０μｍ〜５００μｍの間、特に好ましくは１５０μｍ〜５００μｍの間である。粒子径は、例えば、ＤＩＮ  ＩＳＯ  ３３１０に従って篩を通過させることによって、決定することができる。最大縦方向伸長と最小縦方向伸長（互いに直角に、かつすべての空間方向に対する）が１：１〜１：５、または１：１〜１：３の粒子形状、すなわち例えば繊維状ではないものが、特に好ましい。
【００５８】
耐熱性の成形ベース材料は、特に、従来の中子シューターにおいて本発明による成形材料混合物の加工を可能にするために、好ましくは自由流動の状態にある。
【００５９】
適切な触媒は第３級アミンである。ＰＵＣＢプロセスのために、トリメチルアミン（「ＴＭＡ」、ＣＡＳ  ＲＮ  ７５−５０−３）、ジメチルエチルアミン（「ＤＭＥＡ」、ＣＡＳ  ７５−６４−９）、ジメチルイソプロピルアミン（「ＤＭＩＰＡ」、ＣＡＳ  ９９６−３５−０）、ジメチルプロピルアミン（「ＤＭＰＡ」、ＣＡＳ  ＲＮ  ９２６−６３−６）およびトリエチルアミン（「ＴＥＡ」、ＣＡＳ  ＲＮ  １２１−４４−８）などの揮発性の第３級アミンが使用される。液体の第３級アミンがＰＵＮＢプロセスのために使用される。これは、室温（２５℃）で液体である第３級アミン、および、例えば４０℃に加熱した後に液体になるもの、または適切な溶媒に溶解するものが挙げられる。例は、トリス（３−ジメチルアミノ）プロピルアミン、イソキノリン、フェニルピリジンなどのアリールピリジン、ピリジン、アクリジン、２−メトキシピリジン、ピリダジン、３−クロロピリジン、キノリン、Ｎ−メチルイミダゾール、Ｎ−エチルイミダゾール、４，４'−ジピリジン、４−フェニルプロピルピリジン、１−メチルベンズイミダゾールおよび１，４−チアジンである。
【００６０】
また、本発明は、
（ａ）耐熱性の成形ベース材料を、耐熱性の成形ベース材料の量に対して、合わせて０．２〜１５重量％、好ましくは０．３〜１４重量％、特に好ましくは０．４〜１２重量％の量の本発明によるバインダー（少なくともベンジルエーテル型フェノール樹脂と溶媒およびイソシアネート）、および同時に添加されるか（ＰＵＮＢプロセスにおいて）または後で別に添加される（ＰＵＣＢプロセスにおいて）触媒と混合して、成形材料混合物を得ること、
（ｂ）金型に、工程（ａ）で得られた成形材料混合物を入れること、
（ｃ）場合により、別に後で添加される触媒を添加し（ＰＵＣＢ）、本発明による触媒を使用して、金型で成形材料混合物を硬化させて、中子または鋳造型を得ること、ならびに
（ｄ）次いで、中子または鋳造型を金型から分離すること、および該当する場合、さらに硬化させること
を含む成形材料混合物を製造するための方法に関する。
【００６１】
成形材料混合物を製造するために、最初に、バインダー系の成分を混ぜ合わせ、次いで、耐熱性の成形ベース材料に添加することができる。しかしながら、バインダーの成分を、同時に、または任意の順序で次々に、耐熱性の成形ベース材料に添加することも可能である。
【００６２】
成形材料混合物の成分の均一な混合を達成するために、従来の方法を使用することができる。成形材料混合物はまた、おそらく、酸化鉄、粉砕された亜麻線維、おがくず顆粒、ピッチおよび耐熱性金属などの他の従来の成分を含有していてもよい。
【００６３】
本発明によれば、硬化は、ＰＵＣＢプロセスに従って、またはＰＵＮＢプロセスに従って、達成することができる。ＰＵＣＢプロセスの場合において、硬化のために、ガスの形態またはエアロゾルとして低沸点の第３級アミンを、不活性キャリアガスによって、成形された成形材料混合物に通過させる。別の触媒の添加は省略される。すべての公知のコールドボックスアミン触媒を使用することができる。ＰＵＮＢプロセスの場合において、アミンまたは金属触媒を、バインダー系にすでに溶解、または別の成分として耐熱性材料に添加することができ、添加量は、耐熱性材料中のバインダーの総量に対して、およそ０．１重量％〜およそ５重量％である。
【００６４】
この方法により製造される成形体は、鋳造において用いられる任意の従来の形を有することができる。好ましい実施形態において、成形体は、鋳造の型、中子またはライザーの形状である。これらは、非常に高い機械的安定性によって識別される。
【００６５】
また、本発明は、金属鋳造、特に鉄およびアルミニウムの鋳造のためのこの成形体の使用に関する。
【００６６】
本発明を、本発明を限定するものではない、好ましい実施形態またはそれぞれの実験例を参照して、より詳細に下記に説明する。
【００６７】
実験例
使用成分
イソシアネート成分：８０％のＬｕｐｒａｎａｔ  Ｍ  ２０  Ｓおよび２０％のＤｙｎａｓｙｌａｎ  Ａの均一な混合物
ＣＡＴＡＬＹＳＴ７０６  −  ジメチルプロピルアミン、ＡＳＫ−Ｃｈｅｍｉｃａｌｓ  ＧｍｂＨにより供給
ケイ砂  Ｈ  ３２  −  Ｑｕａｒｚｗｅｒｋｅ  ＧｍｂＨにより供給
Ｌｕｐｒａｎａｔ  Ｍ  ２０  Ｓ：高分子量ジフェニルメタンジイソシアネート（ＭＤＩ）、官能性２．６、ＢＡＳＦ  ＳＥにより供給
ＤＢＥ  −  Ｃ４〜Ｃ６ジカルボン酸のジメチルエステル混合物、Ｄｕｐｏｎｔにより供給
Ｄｙｎａｓｉｌａｎ  Ａ  −  オルトケイ酸テトラエチルモノマー、Ｅｖｏｎｉｋ  Ｉｎｄｕｓｔｒｉｅｓにより供給、遊離エタノール含有量＜０．５％
Ｓｏｌｖｅｓｓｏ  １００  −  軽質ソルベントナフサ、ＥＸＸＯＮ  Ｍｏｂｉｌｅにより供給
ＧＬＹＭＯシラン  −  （３−グリシドキシプロピル）トリメトキシシラン、Ｅｖｏｎｉｋ  Ｉｎｄｕｓｔｒｉｅｓにより供給
フェノール９９％  −  Ｓｉｇｍａ  Ａｌｄｒｉｃｈにより供給
パラホルムアルデヒド９１〜９３％、ＩＮＥＯＳ  Ｐａｒａｆｏｒｍにより供給
酢酸亜鉛二水和物  −  Ｓｉｇｍａ  Ａｌｄｒｉｃｈにより供給
ｎ−ブタノール  −  Ｓｉｇｍａ  Ａｌｄｒｉｃｈにより供給
Ｐａｌｍｅｒ  １５００−１、およそ９５％のカルダノールおよびおよそ５％のカルドールの混合物、Ｐａｌｍｅｒ  Ｉｎｔｅｒｎａｔｉｏｎａｌにより供給
【００６８】
すべての百分率は、重量％である。
【００６９】
ベンジルエーテル樹脂の合成（ベンジルエーテル型フェノール樹脂）
ベンジルエーテル、ＥＰ１０５７５５４Ａ１に従って製造される例１（比較）
１５４０ｇのフェノール（９９％）、７０４ｇのパラホルムアルデヒド（９１％）および０．４４ｇの酢酸亜鉛二水和物を、撹拌機、還流冷却器および温度計を備えた反応容器に添加した。撹拌しながら、温度を６０分かけて１０５℃に均一に上昇させ、１．５５０の屈折率（２０℃）に達するまで維持した。次いで、冷却器を常圧蒸留に切り替え、温度を１時間かけて１２５〜１２６℃に上昇させた。蒸留を、１．５９３の屈折率（２０℃）に達するまで、この温度で継続した。次いで、真空を適用し、蒸留を、１．６１２の屈折率（２０℃）まで、減圧で継続した。収率はおよそ８２％であった。ガスクロマトグラフィーで決定した遊離フェノールの量は１０．５重量％であり、ガスクロマトグラフィーによって決定したサリゲニン（２−ヒドロキシベンジルアルコール）の量は８．４重量％であった。
【００７０】
ベンジルアルコールエーテル樹脂、ＤＥ１０２００４０５７６７１Ｂ４の例示的な実施形態２の樹脂Ａに従って製造される例２（比較）
２３４ｇのフェノール（９９％）、１０７ｇのパラホルムアルデヒド（９１％）および０．２９５ｇの酢酸亜鉛二水和物を、撹拌機、還流冷却器および温度計を備えた反応容器に添加した。撹拌しながら、温度を、９０分かけて１１０℃に均一に上昇させ、１１０℃で４５分間維持した。次いで、蒸留を開始し、温度を６０分かけて１２６℃に上昇させた。蒸留を、１．５９０〜１．５９２の屈折率（２０℃）に達するまで、継続した。次いで、蒸留を、１．６１３〜１．６１５の屈折率（２０℃）まで、真空下（＜３０ｍｂａｒ）で継続した。
【００７１】
その後、温度を１００℃に下げ、得られたベンジルエーテル樹脂１２重量部あたり９重量部のｎ−ブタノールを添加した。３０分かけて、ベンジルエーテル樹脂組成物を還流温度にし、還流下で４時間維持した。生じた反応水を、ｎ−ブタノールで満たされた分離器で連続除去し、ここで、低水相を、反応混合物に戻して供給した。温度を１１９℃から１２７℃まで上昇させた。１２０℃で、過剰のｎ−ブタノールを真空中（＜３０ｍｂａｒ）で留去した。
【００７２】
ベンジルアルコールエーテル樹脂、ＤＥ１０２００６０３７２８８Ａ１の例示的な実施形態２による例３
６９８．４ｇのフェノール（９９％）、３０２．６ｇのパラホルムアルデヒド（９１％）および０．３５ｇの酢酸亜鉛二水和物を、撹拌機、還流冷却器および温度計を備えた反応容器に添加した。撹拌しながら、温度を６０分かけて１０５〜１１５℃に均一に上昇させ、１．５５９０の屈折率（２５℃）に達するまで維持した。次いで、５０ｇのＰａｌｍｅｒ  １５００−１を添加し、冷却器を常圧蒸留に切り替え、温度を１時間かけて１２４〜１２６℃に上昇させた。蒸留を、１．５９４０の屈折率（２５℃）に達するまで、この温度で継続した。次いで、真空を適用し、蒸留を、約１．６００の屈折率（２５℃）まで、減圧で継続した。ガスクロマトグラフィーで決定した遊離フェノールの量は１２．５重量％であり、サリゲニンの量は９．５重量％であった。
【００７３】
ベンジルエーテル樹脂、例４
６９８．４ｇのフェノール（９９％）、３０２．６ｇのパラホルムアルデヒド（９１％）および０．３５ｇの酢酸亜鉛二水和物を、撹拌機、還流冷却器および温度計を備えた反応容器に添加した。撹拌しながら、温度を６０分かけて１０５〜１１５℃に均一に上昇させ、１．５５９０の屈折率（２５℃）に達するまで維持した。次いで、５０ｇのＰａｌｍｅｒ  １５００−１を添加し、冷却器を常圧蒸留に切り替え、温度を１時間かけて１２４〜１２６℃に上昇させた。蒸留を、１．５９４０の屈折率（２５℃）に達するまで、この温度で継続した。次いで、真空を適用し、蒸留を、約１．６００の屈折率（２５℃）まで、減圧で継続した。次いで、得られた樹脂９０重量部あたり１０重量部のｎ−ブタノールを添加し、１２２〜１２４℃の温度を還流下で６０分間維持した。次いで、未反応のブタノールを真空下除去した。樹脂は、約１．５９７０の屈折率（２５℃）を有していた。ガスクロマトグラフィーで決定した遊離フェノールの量は１０．３重量％であり、サリゲニンの量は８．２重量％であった。
【００７４】
粘度の測定
粘度を、１００ＲＰＭおよび２５℃でスピンドルＮｏ．２１の「小サンプル」法により、ブルックフィールド回転粘度計を使用して決定した。
【００７５】
フェノールおよびサリゲニン含有量の測定
フェノールおよびサリゲニン含有量を下記に記載のガスクロマトグラフィーによって決定した。
【００７６】
方法の説明：
較正：内部標準法、決定される物質あたり７点の較正
内部標準：２，４，６−トリメチルフェノールｐ．Ａ．
標準物質：フェノールｐ．Ａ．およびサリゲニン（ｏ−ヒドロキシベンジルアルコール）ｐ．Ａ．
ガスクロマトグラフ：ＦＩＤ、キャピラリーカラム、オートサンプラーおよびＡｇｉｌｅｎｔ  ＣｈｅｍＳｔａｔｉｏｎを備えたＡｇｉｌｅｎｔ  ７８９０Ｐｌｕｓ
装置パラメーター：
吸気系：スプリット／スプリットレス注入器、２分後にスプリット５０：１（７９．９ｍｌ／分）、ランタイム２０ｍｌ／分、温度：２８０℃
キャリアガス：水素５．０、流速１ｍｌ／分、一定流量法
キャピラリーカラム：ＨＰ−５ＭＳ、ＨＰ  １９０９１Ｓ−１０５、長さ５０ｍ、直径０．２ｍｍ、フィルム０．３３μｍ
温度プログラム：１．５分まで６０℃、１４０℃まで４．０℃／分、ゼロ分間維持、次いで３２５℃まで２０℃／分、３２５℃で６分間維持
検出器：ＦＩＤ、温度：３２０℃、可燃性ガス：２０ｍｌ／分で水素５．０、３５０ｍｌ／分で合成空気５．０、メイクアップガス：２５ｍｌ／分で窒素５．０
オートサンプラー：１０μｌのＧＣシリンジ、１μＬ投入、高速注入モード
定量化：Ａｇｉｌｅｎｔ  Ｃｈｅｍｓｔａｔｉｏｎ、標準設定、内部標準法、結果は重量パーセントで表示した
【００７７】
低温下での安定性の決定
２４時間、溶液（Ａ１〜Ｂ９）を−１８℃で凍結し、再び室温に達した後、均一性を、サンプル容器を撹拌または振とうせずに目視でチェックした。
【００７８】
溶媒の極性の経験的パラメーターＥＴ（３０）値
負のソルバトクロミックのピリジニウム−Ｎ−フェノレートベタイン染料のＥＴ（３０）を使用して、溶媒混合物の極性を、ＶＩＳ／ＮＩＲ吸収帯（２５℃および１ｂａｒ）の最長波を測定することによって決定した。ここで、高ＥＴ（３０）値は、高い溶媒の極性に相当する。値は、以下の文献中に見ることができる。
【００７９】
Ｃ．Ｒｅｉｃｈａｒｄｔ、Ｃｈｅｍ．Ｒｅｖ．、１９９４年、９４巻、２３１９〜２３５８頁
Ｃ．Ｒｅｉｃｈａｒｄｔ、Ｇ．Ｓｃｈａｆｅｒ、Ｌｉｅｂｉｇｓ  Ａｎｎ．、１９９５年、１５７９〜１５８２頁
Ｒ．Ｅｂｅｒｈａｒｄｔ、Ｓ．Ｌｏｂｂｅｃｋｅ、Ｂ．Ｎｅｉｄｈａｒｔ、Ｃ．Ｒｅｉｃｈａｒｄｔ、Ｌｉｅｂｉｇｓ  Ａｎｎ．／Ｒｅｃｕｅｉｌ、１９９７年、１１９５〜１１９９頁
Ｃ．Ｒｅｉｃｈａｒｄｔ、Ｇｒｅｅｎ  Ｃｈｅｍ．、２００５年、７巻、３３９〜３５１頁
Ｖ．Ｇ．Ｍａｃｈａｄｏ、Ｒ．Ｉ．Ｓｔｏｃｋ、Ｃ．Ｒｅｉｃｈａｒｄｔ、Ｃｈｅｍ．Ｒｅｖ．、２０１４年、１１４巻、１０４２９〜１０４７５頁
【００８０】
溶解性の決定
ベンジルエーテル樹脂の合成（例１〜４）について終了値（終了基準）に達した直後、熱ベンジルエーテル樹脂を、機械的エネルギー（撹拌および／または振とう）の付加の下、表１および２における物質の室温で測定した溶媒または溶媒混合物に添加した。混合物を脱気した後、溶解性を評価した。
【００８１】
強度（Ｎ／ｃｍ２）の決定
ケイ砂Ｈ３２と０．６０％の前述のバインダー組成物（例Ａ１〜Ｂ６個々に）および０．６０％のイソシアネート成分とから構成される砂混合物を、Ｈｏｂａｒｔミキサー中で２分間均一に混合した。この砂混合物をＲｏｅｐｅｒ  Ｈ１中子シューターに移し、２２０ｍｍ×２２．４ｍｍ×２２．４ｍｍの寸法（ｌ×ｗ×ｈ）を有する２つの中子を、それぞれ、圧縮空気によって型内に４ｂａｒのシューティング圧でシュートした。砂をＣＡＴＡＬＹＳＴ７０６（０．５ｍｌ、２ｂａｒのフラッシング圧で１０秒のガス処理時間）で硬化させた。硬化後、中子を取り出し、強度を、１５秒後、３０秒後、室温で２４時間保管後、および相対湿度９８％の密閉室において室温で２４時間保管後（２４時間９８％ＲＨ）に、Ｍｕｌｔｉｓｅｒｗ曲げ装置を使用して決定した。
【００８２】
【表１】
2020503176.tif 000004
【００８３】
他に指示がなければ、結果は重量％である。
ｎ．ｍ．＝測定不能
表１は比較として使用したベンジルエーテル樹脂混合物およびそれらの溶解性を示す。
【００８４】
【表２】
2020503176.tif 000005
【００８５】
他に指示がなければ、結果は重量％である。
表２は本発明によるベンジルエーテル樹脂混合物およびそれらの溶解性を示す。
【００８６】
【表３】
2020503176.tif 000006
【００８７】
表３は本発明によるベンジルエーテル樹脂混合物およびそれらの溶解性を示す。
【００８８】
【表４】
2020503176.tif 000007
【００８９】
ｎ．ｍ．＝測定不能
表４は比較の強度を示す。
【００９０】
【表５】
2020503176.tif 000008
【００９１】
表５は本発明による成形材料混合物の強度を示す。
【００９２】
表の結果から、例３および４における本発明によるベンジルエーテル樹脂混合物Ｂ１〜Ｂ６からもたらされるベンジルエーテル樹脂は、オルトケイ酸テトラエチルおよびＳｏｌｖｅｓｓｏ１００に完全に溶解することが分かる。これはまた、低粘度および改善された低温下での安定性によって、他の例において説明される。粘度を当量の残留フェノールで考える場合（フェノールも粘度を低下させるため；例Ａ１、Ａ６、Ｂ１；およびＡ３、Ａ７、Ｂ３）、より低い粘度の樹脂溶液は、例３および４のベンジルエーテル樹脂による樹脂を用いても得られる。
【００９３】
ベンジルエーテル樹脂２はまた、非極性溶媒に好適な溶解性を示すが、即時強度は満足できない。
【００９４】
例Ｂ３とＢ５およびＢ４とＢ６を考えると、カルダノール／カルドールの添加が、バインダーの耐湿性を改善し、砂中子の可塑性の改善を助けることも認められる。
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
−  ベンジルエーテル型フェノール樹脂および溶媒を含有する、ポリオール成分
−  １分子あたり少なくとも２個のイソシアネート基を有する１種または複数のイソシアネート化合物からなる、イソシアネート成分、
を少なくとも有する成形材料混合物を硬化させるための成分系であって、ポリオール成分とイソシアネート成分とは互いに空間的に離れており、
ベンジルエーテル型フェノール樹脂が、モノマー成分として少なくとも１種のフェノールを有し、前記フェノールは、脂肪族炭化水素基で置換されており、炭化水素原子数１１〜２６で０〜４個の二重結合を有する脂肪族炭化水素基で芳香環が置換されており、フェノール樹脂中の前記炭化水素基で置換されたフェノールの部分が、０．５〜２０重量％であり、
ポリオール成分が、少なくとも９５重量％まで非極性溶媒である溶媒を含有し、非極性溶媒が、炭化水素、アルキル／アルコキシシラン、アルキル／アルコキシシロキサンおよびこれらの混合物から選択され、
ベンジルエーテル型フェノール樹脂が、前記溶媒に溶解することを特徴とする、成分系。
【請求項２】
ベンジルエーテル型フェノール樹脂の−ＣＨ２−ＯＨ基の最大で２５モル％が、Ｃ１〜Ｃ１２炭化水素基、特にＣ１〜Ｃ４炭化水素基でエステル化されている、請求項１に記載の成分系。
【請求項３】
溶媒が、ポリオール成分に対して、１０〜７０重量％、特に好ましくは２６〜５５重量％、とりわけ好ましくは４１〜５０重量％の量で使用される、請求項１または２に記載の成分系。
【請求項４】
フェノール樹脂が、２．５重量％未満、好ましくは２重量％未満の遊離フェノールを含有する、請求項１〜３のいずれか一項に記載の成分系。
【請求項５】
ポリオール成分が遊離サリゲニンも含有し、遊離フェノールと遊離サリゲニンの重量比が、１：１超である、請求項１〜４のいずれか一項に記載の成分系。
【請求項６】
非極性溶媒が、アルキルベンゼン、好ましくは、炭素原子数７〜１３のアルキルベンゼン、特にトリメチルベンゼンおよびプロピルベンゼンである、請求項１〜５のいずれか一項に記載の成分系。
【請求項７】
非極性溶媒が、Ｃ６〜Ｃ２２アルカンである、請求項１〜６のいずれか一項に記載の成分系。
【請求項８】
アルキル／アルコキシシランが、オルトケイ酸テトラエチルまたはオルトケイ酸テトラプロピル、これらのオリゴマー、およびこれらの混合物である、請求項１〜７のいずれか一項に記載の成分系。
【請求項９】
非極性溶媒が、３５未満のＥＴ（３０）値を有する、請求項１〜８のいずれか一項に記載の成分系。
【請求項１０】
溶媒が、共溶媒として、ジカルボン酸のジエステル、好ましくは、分枝ジカルボン酸のジエステルを含有する、請求項１〜９のいずれか一項に記載の成分系。
【請求項１１】
ベンゾイルエーテル型フェノール樹脂が、モノマー成分として、フェノールおよびクレゾールを含有し、フェノール樹脂に組み込まれたクレゾールのモル占有率が、フェノール樹脂に組み込まれたフェノールのモル占有率より少ないかまたは等しい、請求項１〜１０のいずれか一項に記載の成分系。
【請求項１２】
ポリオール成分が、
ａ）１．５重量％未満、特に好ましくは１．０重量％未満、とりわけ好ましくは０．８重量％未満の水を含有する、
請求項１〜１１のいずれか一項に記載の成分系。
【請求項１３】
ポリオール成分が、
ａ）２重量％未満、特に好ましくは１．５重量％未満、とりわけ好ましくは１．０重量％未満の脂肪族アルコールを含有するか、あるいは
ｂ）アルキル／アルコキシシラン、アルキル／アルコキシシロキサンまたはこれらの混合物が使用される場合、１．５重量％未満、好ましくは１．０重量％未満、とりわけ好ましくは０．８重量％未満の脂肪族アルコールを含有する、
請求項１〜１２のいずれか一項に記載の成分系。
【請求項１４】
フェノール樹脂が、ＤＩＮ  ５５６７−１に従って測定して、６００〜１２００ｇ／モル、特に６００〜１，０００ｇ／モルの平均分子量（Ｍｗ）を有する請求項１〜１３のいずれか一項に記載の成分系。
【請求項１５】
空間的に離れた別の成分として、耐熱性の成形ベース材料も含有する、請求項１〜１４のいずれか一項に記載の成分系。
【請求項１６】
脂肪族炭化水素基で置換されたフェノールが、モノマー成分として、
ａ）脂肪族炭化水素基が、０〜３個の二重結合を有すること、
ｂ）脂肪族炭化水素基で置換されたフェノールが、モノマーとして、ベンジルエーテル型フェノール樹脂中に、０．５〜１５重量％、好ましくは２〜１２重量％まで、組み込まれていること、
ｃ）脂肪族炭化水素基が、フェノールモノマー成分の、メタ位またはパラ位で、好ましくはメタ位で結合していること、
ｄ）脂肪族炭化水素基で置換されたフェノールが、カルドールおよび／またはカルダノールであること
のうちの１つまたは複数の特徴によってさらに特徴付けられる、請求項１〜１５のいずれか一項に記載の成分系。
【請求項１７】
請求項１〜１６のいずれか一項によるポリオール成分およびイソシアネート成分、ならびに耐熱性の成形ベース材料を組み合わせることによって製造される、成形材料混合物。
【請求項１８】
請求項１〜１６のいずれか一項によるポリオール成分およびイソシアネート成分、ならびに耐熱性の成形ベース材料を組み合わせること、ならびにＰＵ非焼成法およびＰＵコールドボックス法に従って硬化させることによる、型、中子またはライザーを製造するための方法。
【請求項１９】
イソシアネートバインダーの要素としてのポリオール成分の使用であって、ポリオール成分が、ベンジルエーテル型フェノール樹脂および溶媒を含有し、
−  イソシアネート成分が、１分子あたり少なくとも２個のイソシアネート基を有する１種または複数のイソシアネート化合物からなり、
フェノール樹脂が、モノマー成分として少なくとも１種の炭化水素置換フェノールを有し、フェノールは、炭化水素原子数１１〜２６で０〜４個の二重結合を有する脂肪族炭化水素基で芳香環が置換されており、フェノール樹脂中の前記炭化水素基で置換されたフェノールの部分が、０．５〜２０重量％であり、
ポリオール成分が、少なくとも９５重量％まで非極性溶媒である溶媒を含有し、非極性溶媒が、炭化水素、アルキル／アルコキシシラン、アルキル／アルコキシシロキサンおよびこれらの混合物から選択され、
ベンジルエーテル型フェノール樹脂が、前記溶媒に溶解する、使用。
【請求項２０】
脂肪族炭化水素基で置換されたフェノールが、モノマー成分として、
ａ）脂肪族炭化水素基が、０〜３個の二重結合を有すること、
ｂ）脂肪族炭化水素基で置換されたフェノールが、モノマーとして、ベンジルエーテル型フェノール樹脂中に、０．５〜１５重量％、好ましくは２〜１２重量％まで、組み込まれていること、
ｃ）脂肪族炭化水素基が、フェノールモノマー成分の、メタ位またはパラ位で、好ましくはメタ位で結合していること、
ｄ）脂肪族炭化水素基で置換されたフェノールが、カルドールおよび／またはカルダノールであること、
のうちの１つまたは複数の特徴によってさらに特徴付けられる、請求項１９に記載の使用。
【国際調査報告】
2020503176.tif 000009
2020503176.tif 000010
2020503176.tif 000011
2020503176.tif 000012